(57)【要約】【課題】所望の高いアッベ数を有しながらも、より屈折率が高く、且つ耐失透性の高い光学ガラスと、これを用いたプリフォーム及び光学素子を提供する。【解決手段】光学ガラスは、カチオン成分としてＰ５＋及びＡｌ３＋を含有し、Ａｌ３＋の含有量がモル比に基づくカチオン％で２５．０％以下であり、アニオン成分としてＯ２−及びＦ−を含有し、屈折率（ｎｄ）が１．５３以上である。研磨加工用及び／又は精密プレス成形用のプリフォームと光学素子は、この光学ガラスからなる。【選択図】なし【特許請求の範囲】
【請求項１】
カチオン成分としてＰ５＋及びＡｌ３＋を含有し、Ａｌ３＋の含有量が２５．０％以下であり、アニオン成分としてＯ２−及びＦ−を含有し、
屈折率（ｎｄ）が１．５３以上である光学ガラス。
【請求項２】
カチオン％（モル％）表示で、Ｐ５＋を１０．０〜７０．０％含有する請求項１記載の光学ガラス。
【請求項３】
カチオン％（モル％）表示で、Ｂ３＋を０．１〜１５．０％さらに含有する請求項１又は２記載の光学ガラス。
【請求項４】
カチオン％（モル％）表示で、
Ｍｇ２＋の含有率が０〜２０．０％
Ｃａ２＋の含有率が０〜３０．０％、
Ｓｒ２＋の含有率が０〜３０．０％、
Ｂａ２＋の含有率が０〜５０．０％、
である請求項１から３のいずれか記載の光学ガラス。
【請求項５】
カチオン％（モル％）表示で、Ｂａ２＋を２０．０％以上含有する請求項４記載の光学ガラス。
【請求項６】
Ｐ５＋、Ｂ３＋及びＢａ２＋の合計含有率（カチオン％）が３０．０〜８０．０％である請求項１から５のいずれか記載の光学ガラス。
【請求項７】
Ｐ５＋、Ｂ３＋、Ｂａ２＋及びＡｌ３＋の合計含有率（カチオン％）が９５．０％以下である請求項１から６のいずれか記載の光学ガラス。
【請求項８】
アルカリ土類金属の合計含有率（Ｒ２＋：カチオン％）が６０．０％以下である請求項１から７のいずれか記載の光学ガラス。
【請求項９】
カチオン％（モル％）表示で、
Ｌａ３＋の含有率が０〜１０．０％、
Ｇｄ３＋の含有率が０〜１０．０％、
Ｙ３＋の含有率が０〜１０．０％、
Ｙｂ３＋の含有率が０〜２０．０％、
Ｌｕ３＋の含有率が０〜１０．０％
である請求項１から８のいずれか記載の光学ガラス。
【請求項１０】
Ｌａ３＋、Ｇｄ３＋、Ｙ３＋、Ｙｂ３＋及びＬｕ３＋の合計含有率（Ｌｎ３＋：カチオン％）が２０．０％以下である請求項１から９のいずれか記載の光学ガラス。
【請求項１１】
カチオン％（モル％）表示で、
Ｌｉ＋の含有率が０〜２０．０％、
Ｎａ＋の含有率が０〜１０．０％、
Ｋ＋の含有率が０〜１０．０％
である請求項１から１０のいずれか記載の光学ガラス。
【請求項１２】
アルカリ金属の合計含有率（Ｒｎ＋：カチオン％）が２０％以下である請求項１から１１のいずれか記載の光学ガラス。
【請求項１３】
カチオン％（モル％）表示で、
Ｓｉ４＋の含有率が０〜１０．０％、
Ｚｎ２＋の含有率が０〜３０．０％、
Ｎｂ５＋の含有率が０〜１０．０％、
Ｔｉ４＋の含有率が０〜１０．０％、
Ｚｒ４＋の含有率が０〜１０．０％、
Ｔａ５＋の含有率が０〜１０．０％、
Ｗ６＋の含有率が０〜１０．０％、
Ｇｅ４＋の含有率が０〜１０．０％、
Ｂｉ３＋の含有率が０〜１０．０％、
Ｔｅ４＋の含有率が０〜１５．０％
である請求項１から１２のいずれか記載の光学ガラス。
【請求項１４】
アニオン％（モル％）表示で、
Ｆ−の含有率が２０．０〜７０．０％、
Ｏ２−の含有率が３０．０〜８０．０％、
である請求項１から１３のいずれか記載の光学ガラス。
【請求項１５】
６０以上のアッベ数（νｄ）を有する請求項１から１４のいずれか記載の光学ガラス。
【請求項１６】
屈折率（ｎｄ）がアッベ数（νｄ）との間でｎｄ≧−０．００２５４×νｄ＋１．７６０の関係を満たす請求項１から１５のいずれか記載の光学ガラス。
【請求項１７】
請求項１から１６のいずれか記載の光学ガラスからなる光学素子。
【請求項１８】
請求項１から１６のいずれか記載の光学ガラスからなる研磨加工用及び／又は精密プレス成形用のプリフォーム。
【請求項１９】
請求項１８記載のプリフォームを精密プレスしてなる光学素子。
【発明の詳細な説明】
【技術分野】
【０００１】
本発明は、光学ガラス、光学素子及びプリフォームに関する。
【背景技術】
【０００２】
光学機器のレンズ系は、通常、異なる光学的性質を持つ複数のガラスレンズを組み合わせて設計されている。近年、多様化する光学機器のレンズ系の設計の自由度をさらに広げるため、従来用いられなかった光学特性を有する光学ガラスが、球面及び非球面レンズ等の光学素子として用いられるようになった。特に、光学設計を行うに当たり、光学系全体での色収差を小さくする等の目的に沿って、屈折率や分散傾向の異なるものが開発されている。
【０００３】
光学素子を作製する光学ガラスの中でも特に、光学素子の軽量化及び小型化を図ることが可能な、高い屈折率（ｎｄ）と高いアッベ数（νｄ）を有するガラスの需要が非常に高まっている。このような高屈折率低分散ガラスとしては、例えば１．５３以上の屈折率を有し、６０以上のアッベ数を有する光学ガラスとして、特許文献１に代表されるようなガラスが知られている。
【先行技術文献】
【特許文献】
【０００４】
【特許文献１】特開２００７−０５５８８３号公報
【発明の概要】
【発明が解決しようとする課題】
【０００５】
しかしながら、特許文献１に記載のような従来の光学ガラスでは、屈折率の高さが不十分であった。すなわち、６０以上の高いアッベ数を有しながらも、より屈折率の高い光学ガラスの開発が望まれている。
【０００６】
一方で、光学ガラスから光学素子を作製する方法としては、例えば、光学ガラスから形成されたゴブ又はガラスブロックに対して研削及び研磨を行って光学素子の形状を得る方法、光学ガラスから形成されたゴブ又はガラスブロックを再加熱して成形（リヒートプレス成形）して得られたガラス成形体を研削及び研磨する方法、及び、ゴブ又はガラスブロックから得られたプリフォーム材を超精密加工された金型で成形（精密モールドプレス成形）して光学素子の形状を得る方法が知られている。いずれの方法であっても、熔融したガラス原料からゴブ又はガラスブロックを形成する際に、安定なガラスが得られることが求められる。ここで、得られるゴブ又はガラスブロックを構成するガラスの失透に対する安定性（耐失透性）が低下してガラスの内部に結晶が発生した場合、もはや光学素子として好適なガラスを得ることができない。
【０００７】
本発明は、このような課題を解決することを目的とする。
すなわち、本発明の目的は、所望の高いアッベ数を有しながらも、より屈折率が高く、且つ耐失透性の高い光学ガラスと、これを用いたプリフォーム及び光学素子を提供することにある。
【課題を解決するための手段】
【０００８】
本発明者らは、上記課題を解決するために鋭意検討し、本発明を完成させた。具体的には、本発明は以下のようなものを提供する。
【０００９】
（１）  カチオン成分としてＰ５＋及びＡｌ３＋を含有し、Ａｌ３＋の含有量が２５．０％以下であり、アニオン成分としてＯ２−及びＦ−を含有し、
屈折率（ｎｄ）が１．５３以上である光学ガラス。
【００１０】
（２）  カチオン％（モル％）表示で、Ｐ５＋を１０．０〜７０．０％含有する（１）記載の光学ガラス。
【００１１】
（３）  カチオン％（モル％）表示で、Ｂ３＋を０．１〜１５．０％さらに含有する（１）又は（２）記載の光学ガラス。
【００１２】
（４）  カチオン％（モル％）表示で、
Ｍｇ２＋の含有率が０〜２０．０％
Ｃａ２＋の含有率が０〜３０．０％、
Ｓｒ２＋の含有率が０〜３０．０％、
Ｂａ２＋の含有率が０〜５０．０％、
である（１）から（３）のいずれか記載の光学ガラス。
【００１３】
（５）  カチオン％（モル％）表示で、Ｂａ２＋を２０．０％以上含有する（４）記載の光学ガラス。
【００１４】
（６）  Ｐ５＋、Ｂ３＋及びＢａ２＋の合計含有率（カチオン％）が３０．０〜８０．０％である（１）から（５）のいずれか記載の光学ガラス。
【００１５】
（７）  Ｐ５＋、Ｂ３＋、Ｂａ２＋及びＡｌ３＋の合計含有率（カチオン％）が９５．０％以下である（１）から（６）のいずれか記載の光学ガラス。
【００１６】
（８）  アルカリ土類金属の合計含有率（Ｒ２＋：カチオン％）が６０．０％以下である（１）から（７）のいずれか記載の光学ガラス。
【００１７】
（９）  カチオン％（モル％）表示で、
Ｌａ３＋の含有率が０〜１０．０％、
Ｇｄ３＋の含有率が０〜１０．０％、
Ｙ３＋の含有率が０〜１０．０％、
Ｙｂ３＋の含有率が０〜２０．０％、
Ｌｕ３＋の含有率が０〜１０．０％
である（１）から（８）のいずれか記載の光学ガラス。
【００１８】
（１０）  Ｌａ３＋、Ｇｄ３＋、Ｙ３＋、Ｙｂ３＋及びＬｕ３＋の合計含有率（Ｌｎ３＋：カチオン％）が２０．０％以下である（１）から（９）のいずれか記載の光学ガラス。
【００１９】
（１１）  カチオン％（モル％）表示で、
Ｌｉ＋の含有率が０〜２０．０％、
Ｎａ＋の含有率が０〜１０．０％、
Ｋ＋の含有率が０〜１０．０％
である（１）から（１０）のいずれか記載の光学ガラス。
【００２０】
（１２）  アルカリ金属の合計含有率（Ｒｎ＋：カチオン％）が２０％以下である（１）から（１１）のいずれか記載の光学ガラス。
【００２１】
（１３）  カチオン％（モル％）表示で、
Ｓｉ４＋の含有率が０〜１０．０％、
Ｚｎ２＋の含有率が０〜３０．０％、
Ｎｂ５＋の含有率が０〜１０．０％、
Ｔｉ４＋の含有率が０〜１０．０％、
Ｚｒ４＋の含有率が０〜１０．０％、
Ｔａ５＋の含有率が０〜１０．０％、
Ｗ６＋の含有率が０〜１０．０％、
Ｇｅ４＋の含有率が０〜１０．０％、
Ｂｉ３＋の含有率が０〜１０．０％、
Ｔｅ４＋の含有率が０〜１５．０％
である（１）から（１２）のいずれか記載の光学ガラス。
【００２２】
（１４）  アニオン％（モル％）表示で、
Ｆ−の含有率が２０．０〜７０．０％、
Ｏ２−の含有率が３０．０〜８０．０％、
である（１）から（１３）のいずれか記載の光学ガラス。
【００２３】
（１５）  ６０以上のアッベ数（νｄ）を有する（１）から（１４）のいずれか記載の光学ガラス。
【００２４】
（１６）  屈折率（ｎｄ）がアッベ数（νｄ）との間でｎｄ≧−０．００２５４×νｄ＋１．７６０の関係を満たす（１）から（１５）のいずれか記載の光学ガラス。
【００２５】
（１７）  （１）から（１６）のいずれか記載の光学ガラスからなる光学素子。
【００２６】
（１８）  （１）から（１６）のいずれか記載の光学ガラスからなる研磨加工用及び／又は精密プレス成形用のプリフォーム。
【００２７】
（１９）  （１８）記載のプリフォームを精密プレスしてなる光学素子。
【発明の効果】
【００２８】
本発明によれば、所望の高いアッベ数を有しながらも、より高い屈折率を有し、且つ耐失透性の高い光学ガラスと、これを用いたプリフォーム及び光学素子を提供することができる。
【発明を実施するための形態】
【００２９】
本発明の光学ガラスは、カチオン成分としてＰ５＋及びＡｌ３＋を含有し、Ａｌ３＋の含有量が２５．０％以下であり、アニオン成分としてＯ２−及びＦ−を含有し、屈折率（ｎｄ）が１．５３以上である。カチオン成分であるＡｌ３＋の含有量を低減することで、ガラスの屈折率及びアッベ数が高められる。また、カチオン成分としてＰ５＋を含有し、且つアニオン成分としてＦ−を含有することで、所望の高いアッベ数が得られながらも、ガラスの耐失透性が高められる。そのため、所望の高いアッベ数を有しながらも、より高い屈折率を有し、且つ耐失透性の高い光学ガラスを得ることができる。
【００３０】
以下、本発明の光学ガラスについて説明する。本発明は、以下の態様に限定されるものではなく、本発明の目的の範囲内で適宜変更を加えて実施できる。なお、説明が重複する箇所について説明を省略する場合があるが、発明の趣旨を限定するものではない。
【００３１】
＜ガラス成分＞
本発明の光学ガラスを構成する各成分について説明する。
本明細書中において、各成分の含有率は特に断りがない場合は、全てモル比に基づくカチオン％又はアニオン％で表示されるものとする。ここで、「カチオン％」及び「アニオン％」（以下、「カチオン％（モル％）」及び「アニオン％（モル％）」と表記することがある）は、本発明の光学ガラスのガラス構成成分をカチオン成分及びアニオン成分に分離し、それぞれにおいて合計割合を１００モル％として、ガラス中に含有される各成分の含有率を表記した組成である。
なお、各成分のイオン価は便宜的に代表値を用いているに過ぎないため、他のイオン価のものと区別するものではない。光学ガラス中に存在する各成分のイオン価は、代表値以外である可能性がある。例えば、Ｐは、通常イオン価が５価の状態でガラス中に存在するので、本明細書中では「Ｐ５＋」と表しているが、他のイオン価の状態で存在する可能性がある。このように、厳密には他のイオン価の状態で存在するものであっても、本明細書では、各成分が代表値のイオン価でガラス中に存在するものとして扱う。
【００３２】
［カチオン成分について］
Ｐ５＋は、ガラス形成成分であるため、必須成分として０％超含有すべきである。特に、Ｐ５＋を１０．０％以上含有することで、ガラスの耐失透性を高められる。そのため、Ｐ５＋の含有率は、好ましくは１０．０％、より好ましくは２０．０％、さらに好ましくは３０．０％を下限とする。
一方で、Ｐ５＋の含有量を７０．０％にすることで、Ｐ５＋による屈折率やアッベ数の低下を抑えられる。従って、Ｐ５＋の含有率は、好ましくは７０．０％、より好ましくは６０．０％、より好ましくは５０．０％、より好ましくは４５．０％を上限とする。
Ｐ５＋は、原料としてＡｌ（ＰＯ３）３、Ｃａ（ＰＯ３）２、Ｂａ（ＰＯ３）２、Ｚｎ（ＰＯ３）２、ＢＰＯ４、Ｈ３ＰＯ４等を用いることができる。
【００３３】
Ａｌ３＋は、ガラスの微細構造の骨格形成に寄与することで耐失透性を高められるため、必須成分として０％超含有すべきである。従って、Ａｌ３＋の含有率は、好ましくは０％超、より好ましくは１．０％、より好ましくは５．０％、さらに好ましくは１０．０％を下限とする。
一方で、Ａｌ３＋の含有量を２５．０％以下にすることで、Ａｌ３＋による屈折率やアッベ数の低下を抑えられる。従って、Ａｌ３＋の含有率の上限は、好ましくは２５．０％、より好ましくは２２．０％、さらに好ましくは２０．０％を上限とし、さらに好ましくは１７．０％未満とする。
Ａｌ３＋は、原料としてＡｌ（ＰＯ３）３、ＡｌＦ３、Ａｌ２Ｏ３等を用いることができる。
【００３４】
Ｂ３＋は、それ自体が屈折率を高める成分であり、且つ、他の屈折率を高める成分であるＹｂ３＋やＢａ２＋成分を用いた場合に耐失透性を高められる任意成分である。すなわち、Ｂ３＋は、０％超含有する場合に、ガラスの屈折率と耐失透性を高められる。従って、Ｂ３＋の含有率は、好ましくは０％超、より好ましくは０．１％、さらに好ましくは１．０％、さらに好ましくは３．０％を下限としてもよい。
一方で、Ｂ３＋の含有率を１５．０％以下にすることで、化学的耐久性の悪化を抑えられる。従って、Ｂ３＋の含有率は、好ましくは１５．０％、より好ましくは１２．０％、さらに好ましくは１０．０％を上限とする。
Ｂ３＋は、原料としてＨ３ＢＯ３、Ｎａ２Ｂ４Ｏ７、ＢＰＯ４等を用いることができる。
【００３５】
Ｍｇ２＋は、０％超含有する場合に、ガラスの耐失透性を高められる任意成分である。
一方で、Ｍｇ２＋の含有率を２０．０％以下にすることで、ガラスの屈折率の低下を抑えられる。従って、Ｍｇ２＋の含有率は、好ましくは２０．０％、より好ましくは１０．０％、さらに好ましくは７．０％、さらに好ましくは３．０％を上限とする。
Ｍｇ２＋は、原料としてＭｇＯ、ＭｇＦ２等を用いることができる。
【００３６】
Ｃａ２＋は、０％超含有する場合に、ガラスの耐失透性を高められ、且つ屈折率の低下を抑えられる任意成分である。従って、Ｃａ２＋の含有率は、好ましくは０％超、より好ましくは１．０％、さらに好ましくは２．０％を下限としてもよい。
一方で、Ｃａ２＋の含有率を３０．０％以下にすることで、Ｃａ２＋の過剰な含有によるガラスの耐失透性や屈折率の低下を抑えられる。従って、Ｃａ２＋の含有率は、好ましくは３０．０％、より好ましくは２０．０％、さらに好ましくは１０．０％を上限とする。
Ｃａ２＋は、原料としてＣａ（ＰＯ３）２、ＣａＣＯ３、ＣａＦ２等を用いることができる。
【００３７】
Ｓｒ２＋は、０％超含有する場合に、ガラスの耐失透性を高められ、且つ屈折率の低下を抑えられる任意成分である。
一方で、Ｓｒ２＋の含有率を３０．０％以下にすることで、Ｓｒ２＋の過剰な含有によるガラスの耐失透性や屈折率の低下を抑えられる。従って、Ｓｒ２＋の含有率は、好ましくは３０．０％、より好ましくは２０．０％、さらに好ましくは１０．０％を上限とする。
Ｓｒ２＋は、原料としてＳｒ（ＮＯ３）２、ＳｒＦ２等を用いることができる。
【００３８】
Ｂａ２＋は、０％超含有する場合に、ガラスの耐失透性を高めながらも、低い分散性を維持し、且つ屈折率を高められる任意成分である。従って、Ｂａ２＋の含有率は、好ましくは０％超、より好ましくは１０．０％、さらに好ましくは２０．０％、さらに好ましくは２５．０％超、さらに好ましくは２９．０％を下限としてもよい。
一方で、Ｂａ２＋の含有率を５０．０％以下にすることで、Ｂａ２＋の過剰な含有によるガラスの耐失透性の低下を抑えられる。従って、Ｂａ２＋の含有率は、好ましくは５０．０％、より好ましくは４０．０％、より好ましくは３７．０％を上限とする。
Ｂａ２＋は、原料としてＢａ（ＰＯ３）２、ＢａＣＯ３、Ｂａ（ＮＯ３）２、ＢａＦ２等を用いることができる。
【００３９】
本発明の光学ガラスは、Ｐ５＋、Ｂ３＋及びＢａ２＋の合計含有率が３０．０％以上８０．０％以下であることが好ましい。
特に、この合計含有率を３０．０％以上にすることで、Ａｌ３＋の含有量を低減しても耐失透性を高めることが可能である。従って、合計含有率（Ｐ５＋＋Ｂ３＋＋Ｂａ２＋）は、好ましくは３０．０％、より好ましくは５０．０％、さらに好ましくは５５．０％、さらに好ましくは６０．０％を下限とし、さらに好ましくは６５．０％超とする。
一方で、この合計含有率を８０．０％以下にすることで、これらの成分の過剰な含有による耐失透性の低下を抑えられる。従って、合計含有率（Ｐ５＋＋Ｂ３＋＋Ｂａ２＋）は、好ましくは８０．０％、より好ましくは７８．０％、さらに好ましくは７６．０％を上限とする。
【００４０】
また、本発明の光学ガラスは、Ｐ５＋、Ｂ３＋、Ｂａ２＋及びＡｌ３＋の合計含有率が９５．０％以下であることが好ましい。これにより、所望の高屈折率を有しながらも、高い耐失透性を維持できる。従って、合計含有率（Ｐ５＋＋Ｂ３＋＋Ｂａ２＋＋Ａｌ３＋）は、好ましくは９５．０％、より好ましくは９３．０％、さらに好ましくは９１．０％を上限とする。
一方で、この合計含有率を３０．０％以上にすることで、これらの成分によって耐失透性を向上できる。従って、合計含有率（Ｐ５＋＋Ｂ３＋＋Ｂａ２＋＋Ａｌ３＋）は、好ましくは３０．０％、より好ましくは５０．０％、さらに好ましくは７０．０％、さらに好ましくは８０．０％、さらに好ましくは８５．０％を下限としてもよい。
【００４１】
アルカリ土類金属は、Ｍｇ２＋、Ｃａ２＋、Ｓｒ２＋及びＢａ２＋からなる群から選ばれる１種以上を意味する。また、Ｍｇ２＋、Ｃａ２＋、Ｓｒ２＋及びＢａ２＋からなる群から選ばれる１種以上をＲ２＋と表す場合がある。
また、Ｒ２＋の合計含有率とは、これら４つのイオンのうち１種以上の合計含有率（例えばＭｇ２＋＋Ｃａ２＋＋Ｓｒ２＋＋Ｂａ２＋）を意味するものとする。
Ｒ２＋の合計含有率は６０．０％以下であることが好ましい。これにより、Ｒ２＋の過剰な含有による失透を低減できる。従って、Ｒ２＋の合計含有率は、好ましくは６０．０％、より好ましくは５０．０％、より好ましくは４５．０％、さらに好ましくは４１．０％を上限とする。
一方で、Ｒ２＋の合計含有率は、０％超にしてもよい。これにより、より耐失透性の高いガラスを得ることができる。従って、Ｒ２＋の合計含有率は、好ましくは０％超、より好ましくは１０．０％、さらに好ましくは２０．０％、さらに好ましくは３０．０％を下限としてもよい。
【００４２】
Ｌａ３＋、Ｇｄ３＋、Ｙ３＋、Ｙｂ３＋及びＬｕ３＋は、少なくともいずれかを０％超含有する場合に、高屈折率及び高アッベ数を維持しながらも、耐失透性を高められる任意成分である。特に、Ｌａ３＋を０％超含有することで耐失透性を高め易くできるため、Ｌａ３＋の含有率は、好ましくは０％超、より好ましくは０．１％、さらに好ましくは０．５％、さらに好ましくは１．０％を下限としてもよい。また、Ｙｂ３＋を０％超含有することで、屈折率を高め、且つ熔解時におけるＦ−等の揮発を低減できるため、Ｙｂ３＋の含有率は、好ましくは０％超、より好ましくは０．１％、さらに好ましくは０．７％、さらに好ましくは２．０％を下限としてもよい。
一方で、Ｌａ３＋、Ｇｄ３＋、Ｙ３＋及びＬｕ３＋の各々の含有量を１０．０％以下にすること、及び／又は、Ｙｂ３＋の含有量を２０．０％以下にすることで、これら成分の過剰な含有による失透を低減できる。従って、Ｌａ３＋、Ｇｄ３＋、Ｙ３＋及びＬｕ３＋の各々の含有量は、好ましくは１０．０％、より好ましくは８．０％、さらに好ましくは５．０％、さらに好ましくは３．０％を上限とする。また、Ｙｂ３＋の含有量は、好ましくは２０．０％、より好ましくは１５．０％、さらに好ましくは１０．０％、さらに好ましくは５．０％を上限とする。
Ｌａ３＋、Ｇｄ３＋、Ｙ３＋、Ｙｂ３＋及びＬｕ３＋は、原料としてＬａ２Ｏ３、ＬａＦ３、Ｇｄ２Ｏ３、ＧｄＦ３、Ｙ２Ｏ３、ＹＦ３、Ｙｂ２Ｏ３、Ｌｕ２Ｏ３等を用いることができる。
【００４３】
Ｌｎ３＋は、Ｙ３＋、Ｌａ３＋、Ｇｄ３＋、Ｙｂ３＋及びＬｕ３＋からなる群から選ばれる少なくとも１つを意味する。また、Ｌｎ３＋の合計含有率は、これらの５つのイオンの合計含有率（Ｙ３＋＋Ｌａ３＋＋Ｇｄ３＋＋Ｙｂ３＋＋Ｌｕ３＋）を表す場合がある。
特に、Ｌｎ３＋の合計含有率を２０．０％以下にすることで、Ｌｎ３＋の過剰な含有による失透を低減できる。従って、Ｌｎ３＋の合計含有率は、好ましくは２０．０％、より好ましくは１０．０％、さらに好ましくは６．０％を上限とする。
一方で、Ｌｎ３＋は含有しなくてもよいが、Ｌｎ３＋を０％超含有することで、高屈折率及び高アッベ数を維持しながらも、耐失透性を高められる。そのため、Ｌｎ３＋の合計含有率を、好ましくは０．１％、より好ましくは１．０％、さらに好ましくは３．０％を下限としてもよい。
【００４４】
Ｌｉ＋、Ｎａ＋及びＫ＋は、０％超含有する場合に、ガラス形成時の耐失透性を高く維持しつつ、ガラス転移点を下げられる任意成分である。特にＬｉ＋は耐失透性を高める作用が強いため、Ｌｉ＋の含有率は、好ましくは０％超、より好ましくは０．１％、さらに好ましくは０．３％を下限としてもよい。
一方で、Ｌｉ＋の含有率を２０．０％以下含有すること、及び／又は、Ｎａ＋及びＫ＋のうち１種以上の含有率を１０．０％以下にすることで、屈折率の低下や、化学的耐久性の悪化を抑えられる。従って、Ｌｉ＋の含有率は、より好ましくは２０．０％、より好ましくは１０．０％、さらに好ましくは５．０％を上限とする。また、Ｎａ＋びＫ＋の各々の含有率は、好ましくは１０．０％、より好ましくは５．０％、さらに好ましくは３．０％を上限とする。
Ｌｉ＋、Ｎａ＋及びＫ＋は、原料としてＬｉ２ＣＯ３、ＬｉＮＯ３、ＬｉＦ、Ｎａ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６等を用いることができる。
【００４５】
本発明においてＲｎ＋は、Ｌｉ＋、Ｎａ＋及びＫ＋からなる群から選ばれる少なくとも１つを意味する。また、Ｒｎ＋の合計含有率は、これらの３つのイオンの合計含有率（Ｌｉ＋＋Ｎａ＋＋Ｋ＋）を表す場合がある。
特に、Ｒｎ＋の合計含有率を２０．０％以下にすることで、ガラスの屈折率の低下や、化学的耐久性の悪化を抑えられる。従って、Ｒｎ＋の合計含有率は、好ましくは２０．０％、より好ましくは１０．０％、さらに好ましくは５．０％を上限とする。
一方で、Ｒｎ＋は含有しなくてもよいが、Ｒｎ＋を０％超含有することで、耐失透性を高め、且つガラス転移点を低くできる。そのため、Ｒｎ＋の合計含有率を、好ましくは０％超、より好ましくは０．１％、さらに好ましくは０．３％を下限としてもよい。
【００４６】
Ｓｉ４＋は、０％超含有する場合に、ガラスの耐失透性を高め、屈折率を高め、磨耗度を低下できる任意成分である。
一方で、Ｓｉ４＋の含有率を１０．０％以下にすることで、Ｓｉ４＋の過剰な含有による失透を低減できる。従って、Ｓｉ４＋の含有率は、好ましくは１０．０％、より好ましくは５．０％、さらに好ましくは３．０％を上限とする。
Ｓｉ４＋は、原料としてＳｉＯ２、Ｋ２ＳｉＦ６、Ｎａ２ＳｉＦ６等を用いることができる。
【００４７】
Ｚｎ２＋は、０％超含有する場合に、ガラスの耐失透性を高められる任意成分である。
一方で、Ｚｎ２＋の含有率は３０．０％以下にすることで、屈折率の低下を抑えられる。従って、Ｚｎ２＋の含有率は、好ましくは３０．０％、より好ましくは１５．０％、さらに好ましくは５．０％、さらに好ましくは３．０％を上限とする。
Ｚｎ２＋は、原料としてＺｎ（ＰＯ３）２、ＺｎＯ、ＺｎＦ２等を用いることができる。
【００４８】
Ｎｂ５＋、Ｔｉ４＋及びＷ６＋は、０％超含有する場合に、ガラスの屈折率を高められる任意成分である。加えて、Ｎｂ５＋は、０％超含有する場合に化学的耐久性を高められる。また、Ｗ６＋は、０％超含有する場合にガラス転移点を低くできる。
一方で、Ｎｂ５＋、Ｔｉ４＋及びＷ６＋の各々の含有率を１０．０％以下にすることで、アッベ数の低下を抑えられ、且つガラスの着色による可視光透過率の低下を抑えられる。従って、Ｎｂ５＋、Ｔｉ４＋及びＷ６＋の各々の含有率は、好ましくは１０．０％、より好ましくは５．０％、さらに好ましくは３．０％を上限とする。
Ｎｂ５＋、Ｔｉ４＋及びＷ６＋は、原料としてＮｂ２Ｏ５、ＴｉＯ２、ＷＯ３等を用いることができる。
【００４９】
Ｚｒ４＋は、０％超含有する場合に、ガラスの屈折率を高められる任意成分である。
一方で、Ｚｒ４＋の含有率を１０．０％以下にすることで、ガラス中の成分の揮発によるガラスの脈理を抑えられる。従って、Ｚｒ４＋の含有率は、好ましくは１０．０％、より好ましくは５．０％、さらに好ましくは３．０％を上限とする。
Ｚｒ４＋は、原料としてＺｒＯ２、ＺｒＦ４等を用いることができる。
【００５０】
Ｔａ５＋は、０％超含有する場合に、ガラスの屈折率を高められる任意成分である。
一方で、Ｔａ５＋の含有率を１０．０％以下にすることで、ガラスの失透を低減できる。従って、Ｔａ５＋の含有率は、好ましくは１０．０％、より好ましくは５．０％、さらに好ましくは３．０％を上限とする。
Ｔａ５＋は、原料としてＴａ２Ｏ５等を用いることができる。
【００５１】
Ｇｅ４＋は、０％超含有する場合に、ガラスの屈折率を高め、耐失透性を高められる任意成分である。
一方で、Ｇｅ４＋の含有率を１０．０％以下にすることで、高価なＧｅ４＋の含有量が減少することで、ガラスの材料コストを低減できる。そのため、Ｇｅ４＋の含有率は、好ましくは１０．０％、より好ましくは５．０％、さらに好ましくは３．０％とする。
Ｇｅ４＋は、原料としてＧｅＯ２等を用いることができる。
【００５２】
Ｂｉ３＋及びＴｅ４＋は、０％超含有する場合に、ガラスの屈折率を高め、ガラス転移点を低くできる任意成分である。
一方で、Ｂｉ３＋の含有率は１０．０％以下にし、及び／又は、Ｔｅ４＋の含有率を１５．０％以下にすることで、ガラスの失透や、着色による可視光透過率の低下を抑えられる。従って、Ｂｉ３＋の含有率は、好ましくは１０．０％、より好ましくは５．０％、さらに好ましくは３．０％を上限とする。また、Ｔｅ４＋の含有率は、好ましくは１５．０％、より好ましくは１０．０％、さらに好ましくは５．０％を上限とする。
Ｂｉ３＋及びＴｅ４＋は、原料としてＢｉ２Ｏ３、ＴｅＯ２等を用いることができる。
【００５３】
［アニオン成分について］
本発明の光学ガラスはＦ−を含有する。Ｆ−の含有率は、例えば２０．０％〜７０．０％にすることが好ましい。
特に、Ｆ−を２０．０％以上含有することで、ガラスの異常分散性やアッベ数を高め、且つガラスの耐失透性を高められる。従って、Ｆ−の含有率は、好ましくは２０．０％、より好ましくは２３．０％、さらに好ましくは２６．０％とする。
一方で、Ｆ−の含有率を７０．０％以下にすることで、ガラスの磨耗度の低下を抑えられる。従って、Ｆ−の含有率は、好ましくは７０．０％、より好ましくは６０．０％、より好ましくは５０．０％、さらに好ましくは４０．０％を上限とする。
Ｆ−は、原料としてＡｌＦ３、ＭｇＦ２、ＢａＦ２等の各種カチオン成分のフッ化物を用いることができる。
【００５４】
本発明の光学ガラスはＯ２−を含有する。Ｏ２−の含有率は、例えば３０．０％〜８０．０％にすることが好ましい。
特に、Ｏ２−を３０．０％以上含有することで、ガラスの失透や、磨耗度の上昇を抑制できる。従って、Ｏ２−の含有率の下限は、好ましくは３０．０％、より好ましくは４０．０％、さらに好ましくは５０．０％、さらに好ましくは６０．０％とする。
一方で、Ｏ２−の含有率を８０．０％以下にすることで、他のアニオン成分による効果を得易くできる。従って、Ｏ２−の含有率の上限は、好ましくは８０．０％、より好ましくは７７．０％、さらに好ましくは７４．０％とする。
また、ガラスの失透を抑制する観点から、Ｏ２−の含有率とＦ−の含有率の合計は、好ましくは９８．０％、より好ましくは９９．０％を下限とし、さらに好ましくは１００％とする。
Ｏ２−は、原料としてＡｌ２Ｏ３、ＭｇＯ、ＢａＯ等の各種カチオン成分の酸化物や、Ａｌ（ＰＯ）３、Ｍｇ（ＰＯ）２、Ｂａ（ＰＯ）２等の各種カチオン成分の燐酸塩等を用いることができる。
【００５５】
［その他の成分について］
本発明の光学ガラスには、他の成分を本願発明のガラスの特性を損なわない範囲で必要に応じ、添加できる。
【００５６】
［含有すべきでない成分について］
次に、本発明の光学ガラスに含有すべきでない成分、及び含有することが好ましくない成分について説明する。 
【００５７】
Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の遷移金属のカチオンは、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００５８】
Ｐｂ、Ｔｈ、Ｃｄ、Ｔｌ、Ｏｓ、Ｂｅ及びＳｅのカチオンは、近年有害な化学物質として使用を控える傾向にあり、ガラスの製造工程のみならず、加工工程、及び製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、及び廃棄できる。
【００５９】
ＳｂやＡｓのカチオンは、脱泡剤として有用ではあるが、環境に不利益を及ぼす成分として、近年光学ガラスに含めないようにする傾向がある。そのため、本発明の光学ガラスは、このような点からＳｂやＡｓを含まないことが好ましい。
【００６０】
［製造方法］
本発明の光学ガラスの製造方法は特に限定されない。例えば、上記原料を各成分が所定の含有率の範囲内になるように均一に混合し、作製した混合物を石英坩堝又はアルミナ坩堝又は白金坩堝に投入して粗溶融した後、白金坩堝、白金合金坩堝又はイリジウム坩堝に入れて９００〜１２００℃の温度範囲で２〜１０時間溶融し、攪拌均質化して泡切れ等を行った後、８５０℃以下の温度に下げてから仕上げ攪拌を行って脈理を除去し、金型に鋳込んで徐冷することにより製造することができる。
【００６１】
［物性］
本発明の光学ガラスは、高屈折率を有する。また、本発明の光学ガラスは、高アッベ数（低分散）を有することが好ましい。
特に、本発明の光学ガラスの屈折率（ｎｄ）は、好ましくは１．５３、より好ましくは１．５７、さらに好ましくは１．５９、さらに好ましくは１．６０、さらに好ましくは１．６０７を下限とする。この屈折率の上限は、好ましくは２．００、より好ましくは１．９０、さらに好ましくは１．８０であってもよい。
また、本発明の光学ガラスのアッベ数（νｄ）は、好ましくは６０、より好ましくは６３、さらに好ましくは６６を下限とし、好ましくは９０、より好ましくは８５、さらに好ましくは８０を上限とする。
また、本発明の光学ガラスのアッベ数（νｄ）は、屈折率（ｎｄ）との間で、ｎｄ≧−０．００２５４×νｄ＋１．７６０の関係を満たすことが好ましく、ｎｄ≧−０．００２５４×νｄ＋１．７７０の関係を満たすことがより好ましく、ｎｄ≧−０．００２５４×νｄ＋１．７９０の関係を満たすことが最も好ましい。
このような高屈折率を有することで、光学素子の薄型化を図っても大きな光の屈折量を得ることができる。また、このような低分散を有することで、単レンズであっても光の波長による焦点のずれ（色収差）が小さくなる。また、屈折率及びアッベ数がこのような関係を有することで、近年発表されている高屈折・高分散の光学特性を有する光学ガラスと組み合わせたときに、高パワーの光学設計を行うことが可能な光学ガラスを得ることができる。
従って、本発明の光学ガラスは、光学設計上有用であり、光学系の高精度化及び小型化を図ることができるため、光学設計の自由度を広げることができる。
なお、屈折率（ｎｄ）及びアッベ数（νｄ）は、日本光学硝子工業会規格ＪＯＧＩＳ０１−２００３に基づいて測定して得た値を意味するものとする。
【００６２】
本発明の光学ガラスは、溶融状態からガラスを形成したときの耐失透性が高いことが好ましい。これにより、ガラスの安定性が高められて結晶化が低減されるため、ガラスから作製される光学素子の光学特性、特に透過率への悪影響を低減できる。
耐失透性の指標として、後述する失透析出開始温度（Ｔｘ）を用いることができる。本発明の光学ガラスの失透析出開始温度（Ｔｘ）は、好ましくは１２００℃、より好ましくは１１００℃以下、さらに好ましくは１０００℃以下、さらに好ましくは９５０℃以下である。
【００６３】
本発明の光学ガラスは、ガラス原料を熔解する際における、Ｆ成分をはじめとする各種成分の揮発が少ないことが好ましい。これにより、環境に対して有害なガスの発生が低減されるため、光学ガラスを製造する際の作業環境をより改善し易くできる。より具体的には、ガラス原料を熔解する際の揮発量（原料熔解時の揮発量）は、好ましくは３．００％以下、より好ましくは２．５０％以下、さらに好ましくは２．３０％以下である。
【００６４】
ここで、各種成分の揮発量は、例えば以下の方法で測定できる。
すなわち、調合したガラス原料を約２００ｍｇ量り取り、アルミナ製のＤＴＡ坩堝に入れ、昇温速度４０℃/分で１１００℃まで加熱し、３０分間保持した。この３０分保持したときを開始点として、１１００℃でさらに６０分間保持した。開始点と開始点から６０分間後の質量変化量を揮発量と定義し、その量を求めた。
【００６５】
また、各種成分の揮発量は、以下の方法で評価することもできる。
すなわち、１００ｃｍ３のガラス原料を、蓋をした３００ｃｃの白金るつぼで１０００〜１２００℃で十分に熔解させた後、得られた融液を熔解容器ごと炉外に取り出し、蓋を外した直後に発生する白煙の量を目視により確認した。このとき、白煙が少ない場合を「◎非常に良い」又は「○良い」と評価し、白煙が多い場合を「△悪い」又は「×非常に悪い」と評価した。ここで、白煙が少ない場合の中でも特に白煙が少ない場合を「◎非常に良い」と評価し、白煙が多い場合の中でも特に白煙が多い場合を「×非常に悪い」と評価した。
【００６６】
［プリフォーム及び光学素子］
本発明の光学ガラスは、様々な光学素子及び光学設計に有用であるが、その中でも特に、本発明の光学ガラスからプリフォームを形成し、このプリフォームに対して研磨加工や精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現することができる。特に、本発明の光学ガラスは温度変化による屈折率の変動が小さいため、例えばプロジェクタのように使用時に高温になる用途に用いても、高精細で高精度な結像特性を実現することができる。ここで、プリフォーム材を製造する方法は特に限定されるものではなく、例えば特開平８−３１９１２４に記載のガラスゴブの成形方法や特開平８−７３２２９に記載の光学ガラスの製造方法及び製造装置のように溶融ガラスから直接プリフォーム材を製造する方法を用いることもできる。また、光学ガラスから形成したストリップ材に対して研削研磨等の冷間加工を行って製造する方法を用いることもできる。
【実施例】
【００６７】
本発明の光学ガラスである実施例（Ｎｏ．１〜Ｎｏ．３８）及び比較例（Ｎｏ．Ａ）のガラスの組成（カチオン％表示又はアニオン％表示のモル％で示す）、屈折率（ｎｄ）、アッベ数（νｄ）、及び、原料熔解時の揮発の度合い（表中では単に「揮発の度合い」とする）を表１〜表５に示す。また、実施例及び比較例のガラスの、原料熔解時の揮発量と耐失透性を表６に示す。なお、以下の実施例はあくまで例示の目的であり、これらの実施例のみ限定されるものではない。
【００６８】
本発明の実施例及び比較例の光学ガラスは、いずれも各成分の原料として各々相当する酸化物、炭酸塩、硝酸塩、弗化物、メタ燐酸化合物等の通常の弗燐酸塩ガラスに使用される高純度原料を選定し、表１〜表５に示した各実施例の組成の割合になるように秤量して均一に混合した後、白金坩堝に投入し、ガラス組成の溶融難易度に応じて電気炉で９００〜１２００℃の温度範囲で２〜１０時間溶解し、攪拌均質化して泡切れ等を行った後、８５０℃以下に温度を下げてから金型に鋳込み、徐冷してガラスを作製した。
【００６９】
ここで、実施例及び比較例の光学ガラスの屈折率及びアッベ数は、日本光学硝子工業会規格ＪＯＧＩＳ０１−２００３に基づいて測定した。そして、求められた屈折率及びアッベ数の値について、関係式ｎｄ≧−０．００２５４×νｄ＋ｂにおける切片ｂを求めた。（切片ｂは、表中では「ｎｄ＋０．００２５４＊νｄ」と表した。）なお、本測定に用いたガラスとして、アニール条件は徐冷降下速度を−２５℃／ｈｒとして、徐冷炉にて処理を行ったものを用いた。
【００７０】
また、実施例及び比較例のガラスの原料熔解時の揮発の度合いは、１００ｃｍ３のガラス原料を、白金又は耐火物からなる蓋をした、内法の直径８５ｍｍ、高さ６５ｍｍの白金るつぼ（３００ｃｃ）で１０００〜１２００℃で十分に熔解させた後、得られた融液を熔解容器ごと炉外に取り出し、るつぼの背面に３０ｃｍ×３０ｃｍの黒板を設置し、蓋を外した直後に発生する白煙の量を目視により確認した。このとき、黒板の水平方向の中心線がるつぼの水平方向の中心線と重なるように設置した。
このとき、白煙が少ない場合を「◎非常に良い」又は「○良い」と評価し、白煙が多い場合を「△悪い」又は「×非常に悪い」と評価した。ここで、白煙が少ない場合の中でも特に白煙が少ない場合を「◎非常に良い」と評価し、白煙が多い場合の中でも特に白煙が多い場合を「×非常に悪い」と評価した。
【００７１】
また、実施例及び比較例のガラスの原料熔解時の揮発性は、以下の方法でも測定した。
調合したガラス原料を約２００ｍｇ量り取り、アルミナ製のＤＴＡ坩堝に入れ、昇温速度４０℃/分で１１００℃まで加熱し、３０分間保持した。この３０分保持したときを開始点として、１１００℃でさらに６０分間保持した。開始点と開始点から６０分間後の質量変化量を揮発量と定義し、その量を求めた。
【００７２】
また、実施例及び比較例のガラスの耐失透性は、得られたガラスを粒度４２５〜６００μｍに破砕し、粉砕したガラス試料を約２００ｍｇ量り取ってアルミナ製のＤＴＡ坩堝に入れ、昇温速度１０℃／分で９５０℃まで加熱した。加熱温度が９５０℃に達した後、降温速度５℃／分で６００℃まで冷却したときに検出される示唆熱曲線の最も高い発熱開始温度Ｔｘ（−５）を測定した。また、同様に加熱温度が９５０℃に達した後、降温速度２．５℃／分で６００℃まで冷却したときに検出される示唆熱曲線の最も高い発熱開始温度Ｔｘ（−２．５）を測定した。測定されたＴｘ（−５）とＴｘ（−２．５）の値から、降温速度０℃／分に外挿した温度を失透析出開始温度（Ｔｘ）と定義し、その温度を求めた。
【００７３】
【表１】
2013151411.tif 000002
【００７４】
【表２】
2013151411.tif 000003
【００７５】
【表３】
2013151411.tif 000004
【００７６】
【表４】
2013151411.tif 000005
【００７７】
【表５】
2013151411.tif 000006
【００７８】
【表６】
2013151411.tif 000007
【００７９】
表１〜表６に表されるように、本発明の実施例の光学ガラスは、いずれも屈折率が１．５３以上、より詳細には１．５９以上であり、所望の範囲内であった。一方、比較例（Ｎｏ．Ａ）は、屈折率が１．５３を下回っていた。このため、本発明の実施例の光学ガラスは、比較例のガラスに比べて屈折率が高いことが明らかになった。
【００８０】
また、本発明の実施例の光学ガラスは、いずれもアッベ数が６０以上、より詳細には６５以上であるとともに、このアッベ数は８０以下、より詳細には７０以下であり、所望の範囲内であった。
【００８１】
また、本発明の実施例の光学ガラスのアッベ数（νｄ）は、屈折率（ｎｄ）との間で、ｎｄ≧−０．００２５４×νｄ＋１．７６０の関係、より詳細にはｎｄ≧−０．００２５４×νｄ＋１．７６７の関係を満たしており、所望の範囲内であった。
【００８２】
また、本発明の実施例の光学ガラスは、表中の「揮発の度合い」が「◎」又は「○」であり、熔解時における白煙の発生が少ないことが明らかになった。また、本発明の実施例の光学ガラスは、揮発量が３．００％以下、より具体的には２．１５％以下であった。その一方で、本発明の比較例のガラスは、揮発量が３．１５％であった。そのため、本発明の光学ガラスは、比較例のガラスに比べて、熔解時におけるＦ成分をはじめとする各成分の揮発が少ないことが推察される。
【００８３】
また、本発明の実施例の光学ガラスは、失透析出開始温度が１２００℃以下、より具体的には９４０℃以下であり、所望の範囲内であった。
【００８４】
従って、本発明の実施例の光学ガラスは、アッベ数が所望の範囲内にありながらも、屈折率及び耐失透性が高く、且つ、熔解時における成分の揮発が少ないことが明らかになった。
【００８５】
さらに、本発明の実施例の光学ガラスを用いて、ガラスブロックを形成し、このガラスブロックに対して研削及び研磨を行い、レンズ及びプリズムの形状に加工した。その結果、安定に様々なレンズ及びプリズムの形状に加工することができた。
【００８６】
以上、本発明を例示の目的で詳細に説明したが、本実施例はあくまで例示の目的のみであって、本発明の思想及び範囲を逸脱することなく多くの改変を当業者により成し得ることが理解されよう。